(57)【要約】      （修正有）【課題】発光特性（輝度、量子収率、駆動電圧）、耐久性、蒸着性が良好な有機白金錯体、およびそれを含む発光素子の提供にある。【解決手段】一般式（Ｉ）で表される化合物の少なくとも一種を有機層に含有することを特徴とする有機電界発光素子。2006257238.tif 000025【選択図】  なし【特許請求の範囲】
【請求項１】
一対の電極間に発光層を含む少なくとも一層の有機層を有する有機電界発光素子であって、下記一般式（Ｉ）で表される化合物の少なくとも一種を有機層に含有することを特徴とする有機電界発光素子。
【化１】
2006257238.tif 000019
［式中、Ｑ1は炭素原子とともに不飽和の環を形成するのに必要な原子群を表す。Ｑ2およびＱ3はそれぞれ独立に窒素原子とともに不飽和の環を形成するのに必要な原子群を表す。Ｘは白金原子と結合する原子を含有する部分構造を表す。
Ａ1は連結基を表し、Ｂ1、Ｂ2およびＢ3は、それぞれ独立に連結基、あるいは単結合を表す。ただし、Ｘが置換あるいは無置換のアリール基を表す場合、Ｂ1とＢ3がともに単結合であることはない。ｍ及びｎは、それぞれ独立に０又は１を表す。ただし、ｍとｎがともに１であることはない。ｍあるいはｎが０の場合、Ｑ2および窒素原子とともに形成される不飽和の環、あるいは、Ｑ3及び窒素原子とともに形成される不飽和の環と、Ｘとは、結合していないことを意味する。］
【請求項２】
前記一般式（Ｉ）が下記一般式（ＩＩ）で表されることを特徴とする請求項１に記載の有機電界発光素子。
【化２】
2006257238.tif 000020
［式中、Ｒ1、Ｒ2およびＲ3はそれぞれ独立に置換基を表す。ｐ1、ｐ2およびｐ3は各々独立に０〜３の整数を表す。Ａ1、Ｂ1、Ｂ2、Ｂ3、ｍ、ｎおよびＸは、前記一般式（Ｉ）におけるＡ1、Ｂ1、Ｂ2、Ｂ3、ｍ、ｎおよびＸと同じ意味を表す。］
【請求項３】
前記一般式（Ｉ）が下記一般式（ＩＩＩ）で表されることを特徴とする請求項１に記載の有機電界発光素子。
【化３】
2006257238.tif 000021
［式中、Ｒ1、Ｒ2、Ｒ3、ｐ1、ｐ2およびｐ3は一般式（ＩＩ）におけるＲ1、Ｒ2、Ｒ3、ｐ1、ｐ2およびｐ3は同じ意味を表す。Ａ1、Ｂ2、Ｂ3、ｍ、ｎおよびＸは、一般式（Ｉ）におけるＡ1、Ｂ2、Ｂ3、ｍ、ｎおよびＸと同じ意味を表す。］
【請求項４】
前記一般式（Ｉ）が下記一般式（ＩＶ）で表されることを特徴とする請求項１に記載の有機電界発光素子。
【化４】
2006257238.tif 000022
［式中、Ａ1およびＢ1は、一般式（Ｉ）におけるＡ1およびＢ1と同じ意味を表す。Ｒ1、Ｒ2、Ｒ3、ｐ1、ｐ2およびｐ3は一般式（ＩＩ）におけるＲ1、Ｒ2、Ｒ3、ｐ1、ｐ2およびｐ3と同じ意味を表す。］
【請求項５】
前記一般式（Ｉ）が下記一般式（Ｖ）で表されることを特徴とする請求項１に記載の有機電界発光素子。
【化５】
2006257238.tif 000023
［式中、Ａ1は、一般式（Ｉ）におけるＡ1と同じ意味を表す。Ｒ1、Ｒ2、Ｒ3、ｐ1、ｐ2およびｐ3は一般式（ＩＩ）におけるＲ1、Ｒ2、Ｒ3、ｐ1、ｐ2およびｐ3と同じ意味を表す。］
【請求項６】
前記一般式（Ｉ）が下記一般式（ＶＩ）で表されることを特徴とする請求項１に記載の有機電界発光素子。
【化６】
2006257238.tif 000024
［式中、Ａ1、Ｂ1、Ｂ2、Ｂ3、ｍ、ｎおよびＸは、一般式（Ｉ）におけるＡ1、Ｂ1、Ｂ2、Ｂ3、ｍ、ｎおよびＸと同じ意味を表す。Ｒ1、Ｒ2、Ｒ3、ｐ1、ｐ2およびｐ3は一般式（ＩＩ）におけるＲ1、Ｒ2、Ｒ3、ｐ1、ｐ2およびｐ3と同じ意味を表す。］
【発明の詳細な説明】
【技術分野】
【０００１】
本発明は、白金錯体、および有機電界発光素子（素子）に関する。
【背景技術】
【０００２】
近年の有機ＥＬ素子開発においては、外部量子効率向上の研究が種々行われており、中でも、イリジウムや白金といった重金属を用いたりん光発光材料を含有する素子が高い効率を達し、着目されている。
白金を使用した発光材料の開発においては、アリール基をエーテル結合で連結した例が報告されている（例えば、非特許文献１参照。）。この白金錯体は、従来報告されていたオクタエチルポルフィリン白金錯体などの４座配位白金錯体（例えば、特許文献１、２参照。）より、発光波長の短波化が可能となっている点がその特徴として挙げられる。
しかしながら、前記非特許文献１に記載の白金錯体は、室温での発光が極めて弱いという問題があった。また残る単座配位子が、特に塩素原子のようなハロゲン原子を用いた場合、それを含む発光材料では、素子の耐久性が低くその改良が望まれていた。
【特許文献１】米国特許第６，３０３，２３８Ｂ１号明細書
【特許文献２】米国特許第６，６５３，５６４Ｂ１号明細書
【非特許文献１】「ジャーナル・オブ・オルガノメタリック・ケミストリー（Ｊｏｕｒｎａｌ  ｏｆ  Ｏｒｇａｎｏｍｅｔａｌｌｉｃ  Ｃｈｅｍｉｓｔｒｙ」，２００４年、第６８９巻，ｐ．２８８８−２８９９
【発明の開示】
【発明が解決しようとする課題】
【０００３】
本発明の目的は、発光特性（輝度、量子収率、駆動電圧）、耐久性、蒸着性が良好な白金錯体、およびそれを含む素子の提供にある。
【課題を解決するための手段】
【０００４】
前記実情に鑑み本発明者らは、鋭意研究を行ったところ、上記課題を解決しうることを見出し本発明を完成した。
即ち、本発明は下記の手段により達成されるものである。
【０００５】
＜１＞  一対の電極間に発光層を含む少なくとも一層の有機層を有する有機電界発光素子であって、下記一般式（Ｉ）で表される化合物の少なくとも一種を有機層に含有することを特徴とする有機電界発光素子。
【０００６】
【化１】
2006257238.tif 000002
【０００７】
［式中、Ｑ1は炭素原子とともに不飽和の環を形成するのに必要な原子群を表す。Ｑ2およびＱ3はそれぞれ独立に窒素原子とともに不飽和の環を形成するのに必要な原子群を表す。Ｘは白金原子に共有結合で結合する原子を含有する部分構造を表す。Ａ1は連結基を表し、Ｂ1、Ｂ2およびＢ3は、それぞれ独立に連結基、あるいは単結合を表す。ただし、Ｘが置換あるいは無置換のアリール基を表す場合、Ｂ1とＢ3がともに単結合であることはない。ｍ及びｎは、それぞれ独立に０又は１を表す。ただし、ｍとｎがともに１であることはない。ｍあるいはｎが０の場合、Ｑ2および窒素原子とともに形成される不飽和の環、あるいは、Ｑ3と窒素原子とともに形成される不飽和の環と、Ｘとは、結合していないことを意味する。］
【０００８】
＜２＞  前記一般式（Ｉ）が下記一般式（ＩＩ）で表されることを特徴とする上記＜１＞に記載の有機電界発光素子。
【０００９】
【化２】
2006257238.tif 000003
【００１０】
［式中、Ｒ1、Ｒ2およびＲ3はそれぞれ独立に置換基を表す。ｐ1、ｐ2およびｐ3は各々独立に０〜３の整数を表す。Ａ1、Ｂ1、Ｂ2、Ｂ3、ｍ、ｎおよびＸは、前記一般式（Ｉ）におけるＡ1、Ｂ1、Ｂ2、Ｂ3、ｍ、ｎおよびＸと同じ意味を表す。］
【００１１】
＜３＞  前記一般式（Ｉ）が下記一般式（ＩＩＩ）で表されることを特徴とする上記＜１＞に記載の有機電界発光素子。
【００１２】
【化３】
2006257238.tif 000004
【００１３】
［式中、Ｒ1、Ｒ2、Ｒ3、ｐ1、ｐ2およびｐ3は一般式（ＩＩ）におけるＲ1、Ｒ2、Ｒ3、ｐ1、ｐ2およびｐ3は同じ意味を表す。Ａ1、Ｂ2、Ｂ3、ｍ、ｎおよびＸは、一般式（Ｉ）におけるＡ1、Ｂ2、Ｂ3、ｍ、ｎおよびＸと同じ意味を表す。］
【００１４】
＜４＞  前記一般式（Ｉ）が下記一般式（ＩＶ）で表されることを特徴とする上記＜１＞に記載の有機電界発光素子。
【００１５】
【化４】
2006257238.tif 000005
【００１６】
［式中、Ａ1およびＢ1は、一般式（Ｉ）におけるＡ1およびＢ1と同じ意味を表す。Ｒ1、Ｒ2、Ｒ3、ｐ1、ｐ2およびｐ3は一般式（ＩＩ）におけるＲ1、Ｒ2、Ｒ3、ｐ1、ｐ2およびｐ3と同じ意味を表す。］
【００１７】
＜５＞  前記一般式（Ｉ）が下記一般式（Ｖ）で表されることを特徴とする上記＜１＞に記載の有機電界発光素子。
【００１８】
【化５】
2006257238.tif 000006
【００１９】
［式中、Ａ1は、一般式（Ｉ）におけるＡ1と同じ意味を表す。Ｒ1、Ｒ2、Ｒ3、ｐ1、ｐ2およびｐ3は一般式（ＩＩ）におけるＲ1、Ｒ2、Ｒ3、ｐ1、ｐ2およびｐ3と同じ意味を表す。］
【００２０】
＜６＞  前記一般式（Ｉ）が下記一般式（ＶＩ）で表されることを特徴とする上記＜１＞に記載の有機電界発光素子。
【００２１】
【化６】
2006257238.tif 000007
【００２２】
［式中、Ａ1、Ｂ1、Ｂ2、Ｂ3、ｍ、ｎおよびＸは、一般式（Ｉ）におけるＡ1、Ｂ1、Ｂ2、Ｂ3、ｍ、ｎおよびＸと同じ意味を表す。Ｒ1、Ｒ2、Ｒ3、ｐ1、ｐ2およびｐ3は一般式（ＩＩ）におけるＲ1、Ｒ2、Ｒ3、ｐ1、ｐ2およびｐ3と同じ意味を表す。］
【発明の効果】
【００２３】
本発明によれば、発光特性（輝度、量子収率、駆動電圧）、耐久性、蒸着性が良好な白金錯体およびそれを含む発光素子を提供できる。
【発明を実施するための最良の形態】
【００２４】
本発明の有機電界発光素子は、一対の電極間に発光層を含む少なくとも一層の有機層を有し、前記一般式（Ｉ）で表される化合物（以下、「本発明の化合物」ともいう。）の少なくとも一種を有機層に含有することを特徴とする。
前記構成とすることにより、即ち、発光特性（輝度、量子収率、駆動電圧）、耐久性、蒸着性が良好な本発明の化合物を有機層に含有することにより、発光特性（輝度、量子収率、駆動電圧）、耐久性、蒸着性において優れた効果を奏する有機電界発光素子を得ることができる。
以下、前記一般式（Ｉ）で表される化合物について説明する。
【００２５】
前記一般式（Ｉ）において、Ｑ1は炭素原子とともに不飽和の環を形成するのに必要な原子群を表す。Ｑ2及びＱ3はそれぞれ独立に窒素原子とともに不飽和の環を形成するのに必要な原子群を表す。
前記原子群は、特に限定されないが、それぞれ独立に炭素、窒素、珪素、硫黄、酸素、ゲルマニウム、リンから選択される原子より選択される原子群が好ましい。不飽和の環を形成する原子間の結合は、環内に不飽和結合を少なくとも１つを含んでいれば、単結合、二重結合、三重結合のいかなる組み合わせでもよい。
前記Ｑ1、Ｑ2およびＱ3は、好ましくは、それぞれ独立に炭素、窒素、珪素、硫黄、酸素から形成される場合であり、より好ましくは、炭素、窒素、珪素から形成される場合であり、さらに好ましくは炭素あるいは窒素原子により形成される場合であり、特に好ましくは、Ｑ1、Ｑ2、Ｑ3は炭素により形成され、Ｑ1と炭素原子とともに形成される不飽和の環が置換ベンゼン環を表し、Ｑ2あるいはＱ3と窒素原子とともに形成される不飽和の環がそれぞれ独立に置換ピリジン環を形成する場合である。
Ｑ1、Ｑ2、Ｑ3を構成する原子群において、さらに置換可能な場合、それぞれ独立に置換基を有していてもよい。また、これらの置換基は同一でも異なってもよい。
【００２６】
前記置換基としては例えば、アルキル基（好ましくは炭素数１〜３０、より好ましくは炭素数１〜２０、特に好ましくは炭素数１〜１０であり、例えばメチル、エチル、ｉｓｏ−プロピル、ｔｅｒｔ−ブチル、ｎ−オクチル、ｎ−デシル、ｎ−ヘキサデシル）、シクロアルキル基（好ましくは炭素数３〜３０、より好ましくは炭素数３〜２０、特に好ましくは炭素数３〜１０であり、例えばシクロプロピル、シクロペンチル、シクロヘキシルなどが挙げられる。）、アルケニル基（好ましくは炭素数２〜３０、より好ましくは炭素数２〜２０、特に好ましくは炭素数２〜１０であり、例えばビニル、アリル、２−ブテニル、３−ペンテニルなどが挙げられる。）、アルキニル基（好ましくは炭素数２〜３０、より好ましくは炭素数２〜２０、特に好ましくは炭素数２〜１０であり、例えばプロパルギル、３−ペンチニルなどが挙げられる。）、
【００２７】
アリール基（好ましくは炭素数６〜３０、より好ましくは炭素数６〜２０、特に好ましくは炭素数６〜１２であり、例えばフェニル、ｐ−メチルフェニル、ナフチル、アントラニルなどが挙げられる。）、アミノ基（好ましくは炭素数０〜３０、より好ましくは炭素数０〜２０、特に好ましくは炭素数０〜１０であり、例えばアミノ、メチルアミノ、ジメチルアミノ、ジエチルアミノ、ジベンジルアミノ、ジフェニルアミノ、ジトリルアミノなどが挙げられる。）、アルコキシ基（好ましくは炭素数１〜３０、より好ましくは炭素数１〜２０、特に好ましくは炭素数１〜１０であり、例えばメトキシ、エトキシ、ブトキシ、２−エチルヘキシロキシなどが挙げられる。）、アリールオキシ基（好ましくは炭素数６〜３０、より好ましくは炭素数６〜２０、特に好ましくは炭素数６〜１２であり、例えばフェニルオキシ、１−ナフチルオキシ、２−ナフチルオキシなどが挙げられる。）、ヘテロ環オキシ基（好ましくは炭素数１〜３０、より好ましくは炭素数１〜２０、特に好ましくは炭素数１〜１２であり、例えばピリジルオキシ、ピラジルオキシ、ピリミジルオキシ、キノリルオキシなどが挙げられる。）、
【００２８】
アシル基（好ましくは炭素数１〜３０、より好ましくは炭素数１〜２０、特に好ましくは炭素数１〜１２であり、例えばアセチル、ベンゾイル、ホルミル、ピバロイルなどが挙げられる。）、アルコキシカルボニル基（好ましくは炭素数２〜３０、より好ましくは炭素数２〜２０、特に好ましくは炭素数２〜１２であり、例えばメトキシカルボニル、エトキシカルボニルなどが挙げられる。）、アリールオキシカルボニル基（好ましくは炭素数７〜３０、より好ましくは炭素数７〜２０、特に好ましくは炭素数７〜１２であり、例えばフェニルオキシカルボニルなどが挙げられる。）、アシルオキシ基（好ましくは炭素数２〜３０、より好ましくは炭素数１〜２０、特に好ましくは炭素数１〜１０であり、例えばアセトキシ、ベンゾイルオキシなどが挙げられる。）、アシルアミノ基（好ましくは炭素数１〜３０、より好ましくは炭素数１〜２０、特に好ましくは炭素数１〜１０であり、例えばアセチルアミノ、ベンゾイルアミノなどが挙げられる。）、
【００２９】
アルコキシカルボニルアミノ基（好ましくは炭素数２〜３０、より好ましくは炭素数２〜２０、特に好ましくは炭素数２〜１２であり、例えばメトキシカルボニルアミノなどが挙げられる。）、アリールオキシカルボニルアミノ基（好ましくは炭素数７〜３０、より好ましくは炭素数７〜２０、特に好ましくは炭素数７〜１２であり、例えばフェニルオキシカルボニルアミノなどが挙げられる。）、スルホニルアミノ基（好ましくは炭素数１〜３０、より好ましくは炭素数１〜２０、特に好ましくは炭素数１〜１２であり、例えばメタンスルホニルアミノ、ベンゼンスルホニルアミノなどが挙げられる。）、スルファモイル基（好ましくは炭素数０〜３０、より好ましくは炭素数０〜２０、特に好ましくは炭素数０〜１２であり、例えばスルファモイル、メチルスルファモイル、ジメチルスルファモイル、フェニルスルファモイルなどが挙げられる。）、
【００３０】
カルバモイル基（好ましくは炭素数１〜３０、より好ましくは炭素数１〜２０、特に好ましくは炭素数１〜１２であり、例えばカルバモイル、メチルカルバモイル、ジエチルカルバモイル、フェニルカルバモイルなどが挙げられる。）、アルキルチオ基（好ましくは炭素数１〜３０、より好ましくは炭素数１〜２０、特に好ましくは炭素数１〜１２であり、例えばメチルチオ、エチルチオなどが挙げられる。）、アリールチオ基（好ましくは炭素数６〜３０、より好ましくは炭素数６〜２０、特に好ましくは炭素数６〜１２であり、例えばフェニルチオなどが挙げられる。）、ヘテロ環チオ基（好ましくは炭素数１〜３０、より好ましくは炭素数１〜２０、特に好ましくは炭素数１〜１２であり、例えばピリジルチオ、２−ベンズイミゾリルチオ、２−ベンズオキサゾリルチオ、２−ベンズチアゾリルチオなどが挙げられる。）、
【００３１】
スルホニル基（好ましくは炭素数１〜３０、より好ましくは炭素数１〜２０、特に好ましくは炭素数１〜１２であり、例えばメシル、トシルなどが挙げられる。）、スルフィニル基（好ましくは炭素数１〜３０、より好ましくは炭素数１〜２０、特に好ましくは炭素数１〜１２であり、例えばメタンスルフィニル、ベンゼンスルフィニルなどが挙げられる。）、ウレイド基（好ましくは炭素数１〜３０、より好ましくは炭素数１〜２０、特に好ましくは炭素数１〜１２であり、例えばウレイド、メチルウレイド、フェニルウレイドなどが挙げられる。）、リン酸アミド基（好ましくは炭素数１〜３０、より好ましくは炭素数１〜２０、特に好ましくは炭素数１〜１２であり、例えばジエチルリン酸アミド、フェニルリン酸アミドなどが挙げられる。）、ヒドロキシ基、メルカプト基、ハロゲン原子（例えばフッ素原子、塩素原子、臭素原子、ヨウ素原子であり、より好ましくはフッ素原子が挙げられる。）、
【００３２】
シアノ基、スルホ基、カルボキシル基、ニトロ基、ヒドロキサム酸基、スルフィノ基、ヒドラジノ基、イミノ基、ヘテロ環基（好ましくは炭素数１〜３０、より好ましくは炭素数１〜１２であり、ヘテロ原子としては、例えば窒素原子、酸素原子、硫黄原子、具体的には例えばイミダゾリル、ピリジル、キノリル、フリル、チエニル、ピペリジル、モルホリノ、ベンズオキサゾリル、ベンズイミダゾリル、ベンズチアゾリル、カルバゾリル基、アゼピニル基などが挙げられる。）、シリル基（好ましくは炭素数３〜４０、より好ましくは炭素数３〜３０、特に好ましくは炭素数３〜２４であり、例えばトリメチルシリル、トリフェニルシリルなどが挙げられる。）、シリルオキシ基（好ましくは炭素数３〜４０、より好ましくは炭素数３〜３０、特に好ましくは炭素数３〜２４であり、例えばトリメチルシリルオキシ、トリフェニルシリルオキシなどが挙げられる。）などが挙げられる。これらの置換基は更に置換されてもよい。
【００３３】
前記一般式（Ｉ）において、Ａ1は連結基を表す。連結基としては特に限定されないが、炭素原子、窒素原子、酸素原子、硫黄原子、ケイ素原子、ゲルマニウム原子、りん原子から選択される１種以上の原子から構成される連結基が特に好ましく、下記の連結基群（Ｉ）より選択される基が特に好ましい。
【００３４】
【化７】
2006257238.tif 000008
【００３５】
前記連結基群（Ｉ）について説明する。
前記連結基群（Ｉ）において、Ｒ4、Ｒ5、Ｒ6、Ｒ7、Ｒ8、Ｒ9、Ｒ10およびＲ11はそれぞれ独立に水素原子または置換基を表す。Ｒ4、Ｒ5、Ｒ6、Ｒ7、Ｒ8、Ｒ9、Ｒ10およびＲ11が置換基を表す場合、その置換基としては、前記Ｑ1、Ｑ2、およびＱ3で説明した不飽和環を形成する原子群が、置換基を有する場合で説明した置換基と同じ意味を表す。Ｒ4、Ｒ5、Ｒ6、Ｒ7、Ｒ8、Ｒ9、Ｒ10およびＲ11が置換可能な場合、さらに置換基を有していてもよく、Ｒ4とＲ5、Ｒ6とＲ7、Ｒ8とＲ9がそれぞれ互いに結合し環を形成してもよく、さらにＱ1、Ｑ2あるいはＱ3を構成する原子群と結合して、環を形成してもよい。Ｒ4、Ｒ5、Ｒ6、Ｒ7、Ｒ8、Ｒ9、Ｒ10およびＲ11が置換基を表す場合、その置換基の例としては、前記Ｑ1、Ｑ2、およびＱ3で説明した不飽和環を形成する原子群が、置換基を有する場合で説明した置換基の例と同じ意味を表す。
【００３６】
前記Ａ1は好ましくは、連結基群（Ｉ）より選択される場合であり、このうち−Ｃ（Ｒ4）（Ｒ5）−、−Ｓｉ（Ｒ6）（Ｒ7）−、−Ｎ（Ｒ10）−、−Ｏ−、−Ｓ−あるいは−ＣＯ−を表す場合であり、より好ましくは、−Ｃ（Ｒ4）（Ｒ5）−、−Ｓｉ（Ｒ6）（Ｒ7）−、−Ｏ−、あるいは−Ｓ−を表す場合であり、さらに好ましくは、−Ｃ（Ｒ4）（Ｒ5）−あるいは−Ｏ−を表す場合である。
【００３７】
前記Ａ1が−Ｃ（Ｒ4）（Ｒ5）−を表す場合、Ｒ4およびＲ5は、好ましくは、アルキル基、シクロアルキル基、アリール基、ハロゲン原子、アミノ基、アルキルチオ基、アリールチオ基、アルキルオキシ基、アリールオキシ基、ヒドロキシ基、メルカプト基、ハロゲン原子である。これらの基の好ましい例としては、置換基で説明した好ましい基と同義であり、より好ましくは、アルキル基、シクロアルキル基、アリール基、ハロゲン原子、アルキルチオ基、アリールチオ基、アルキルオキシ基、アリールオキシ基、ハロゲン原子であり、さらに好ましくは、アルキル基、アリール基である。これらの置換基がさらに置換可能な場合は置換基を有することができる。
【００３８】
前記Ａ1が−Ｓｉ（Ｒ6）（Ｒ7）−を表す場合、Ｒ6およびＲ7は好ましくは、アルキル基、シクロアルキル基、アリール基、ハロゲン原子、アミノ基、アルキルチオ基、アリールチオ基、アルキルオキシ基、アリールオキシ基、ヒドロキシ基、メルカプト基、ハロゲン原子である。これらの基の好ましい例としては、置換基で説明した好ましい基と同義であり、より好ましくは、アルキル基、シクロアルキル基、アリール基、ハロゲン原子、アルキルチオ基、アリールチオ基、アルキルオキシ基、アリールオキシ基、ハロゲン原子であり、さらに好ましくは、アルキル基、アリール基である。これらの置換基がさらに置換可能な場合は置換基を有することができる。
【００３９】
前記Ａ1が−Ｎ（Ｒ10）−を表す場合、Ｒ10は、好ましくは、アルキル基、シクロアルキル基、アリール基である。これらの基の好ましい例としては、置換基で説明した好ましい基と同義であり、より好ましくは、アルキル基、アリール基であり、さらに好ましくは、アリール基である。これらの置換基がさらに置換可能な場合は置換基を有することができる。
【００４０】
前記一般式（Ｉ）においてＢ1、Ｂ2およびＢ3はそれぞれ独立に連結基、あるいは単結合を表す。ただし、Ｘが置換または無置換のアリール基を表す場合、Ｂ1とＢ3がともに単結合であることはない。
前記Ｂ1は好ましくは、前記連結基群（Ｉ）より選択される基、あるいは単結合を表す場合であり、より好ましくは、−Ｃ（Ｒ4）（Ｒ5）−、−Ｎ（Ｒ10）−、−Ｏ−、−Ｓ−、−ＣＯ−あるいは単結合を表す場合であり、さらに好ましくは−Ｏ−あるいは単結合である。Ｂ1が−Ｃ（Ｒ4）（Ｒ5）−、−Ｓｉ（Ｒ6）（Ｒ7）−あるいは−Ｎ（Ｒ10）−を表す場合、その好ましい例としては、前記Ａ1で説明した好ましい−Ｃ（Ｒ4）（Ｒ5）−、−Ｓｉ（Ｒ6）（Ｒ7）−および−Ｎ（Ｒ10）−と同じ意味を表す。
【００４１】
前記Ｂ2およびＢ3は好ましくは、それぞれ独立に連結基群（Ｉ）より選択される基、あるいは単結合を表す場合であり、より好ましくは、−Ｃ（Ｒ4）（Ｒ5）−、−Ｏ−、−Ｓ−、−ＳＯ−、−ＳＯ2−、−ＣＯ−あるいは単結合を表す場合であり、さらに好ましくは−Ｏ−、−ＣＯ−あるいは単結合である。Ｂ2およびＢ3が−Ｃ（Ｒ4）（Ｒ5）−、−Ｓｉ（Ｒ6）（Ｒ7）−、あるいは−Ｎ（Ｒ10）−を表す場合、その好ましい例としては、前記Ａ1で説明した好ましい−Ｃ（Ｒ4）（Ｒ5）−、−Ｓｉ（Ｒ6）（Ｒ7）−および−Ｎ（Ｒ10）−と同じ意味を表す。
【００４２】
前記ｍおよびｎは、それぞれ独立に０または１を表す。ただし、ｍとｎがともに１であることはなく、一般式（Ｉ）で表される化合物が、白金原子を中心として完全な環状化合物を形成することはない。ｍあるいはｎが０の場合、Ｑ2および窒素原子とともに形成される不飽和の環、あるいは、Ｑ3と窒素原子とともに形成される不飽和の環と、Ｘとは、結合していないことを意味する。ｍ及びｎのいずれか一方が１であることがより好ましい。
【００４３】
前記Ｘは白金原子と結合する原子を含有する部分構造を表す。
前記Ｘで表される部分構造としては、炭素原子で白金原子に結合する基、窒素原子で白金原子に結合する基、珪素原子で白金原子に結合する基、リン原子で白金原子に結合する基、酸素原子で白金原子に結合する基、又は硫黄原子で白金原子に結合する基が好ましく、炭素原子、窒素原子、酸素原子、又は硫黄原子で白金原子に結合する基がより好ましく、硫黄原子、窒素原子、又は酸素原子で白金原子に結合する基がさらに好ましく、酸素原子で白金原子に結合する基が特に好ましい。
【００４４】
前記炭素原子で白金原子に結合する基としては、炭素原子で白金原子に結合する置換または無置換のアリール基、炭素原子で白金原子に結合する置換または無置換の五員環へテロアリール基、又は炭素原子で白金原子に結合する置換または無置換の六員環へテロアリール基が好ましく、炭素原子で白金原子に結合する置換アリール基が特に好ましい。
【００４５】
前記酸素原子で結合する基としては、置換または無置換の水酸基、置換または無置換のカルボキシル基が好ましく、置換または無置換のカルボキシル基がより好ましい。
【００４６】
前記窒素原子で結合する基としては、置換アミノ基、窒素原子で結合する含窒素へテロ五員環へテロアリール基が好ましく、窒素原子で結合する含窒素へテロ五員環へテロアリール基がより好ましく、置換カルバゾール、置換ピロール、置換インドールなどが特に好ましい。
【００４７】
前記リン原子で結合する基としては、置換ホスフィノ基が好ましい。珪素原子で結合する基としては、置換シリル基が好ましい。
前記硫黄原子で結合する基としてはチオール基または置換チオール基が好ましい。    
【００４８】
次に、前記一般式（Ｉ）の好ましい範囲について説明する。
前記一般式（Ｉ）において、好ましくは、Ｑ1と炭素原子とともに形成される不飽和の環が六員環であり、窒素原子とＱ2および窒素原子とＱ3とともに形成される不飽和の環がそれぞれ六員環であるか、あるいは、Ｑ1と炭素原子とともに形成される不飽和の環が六員環であり、窒素原子とＱ2および窒素原子とＱ3とともに形成される不飽和の環がそれぞれ五員環である。
【００４９】
次に、前記一般式（Ｉ）のより好ましい範囲について説明する。
前記一般式（Ｉ）は、より好ましくは、前記一般式（ＩＩ）で表される化合物、あるいは前記一般式（ＩＩＩ）で表される化合物を表す。
【００５０】
前記一般式（ＩＩ）について、以下に詳しく説明する。
前記一般式（ＩＩ）において、式中、Ｒ1、Ｒ2およびＲ3はそれぞれ独立に置換基を表す。その置換基の例としては、前記一般式（Ｉ）において、前記Ｑ1、Ｑ2、およびＱ3で説明した不飽和環を形成する原子群が、置換基を有する場合で説明した置換基と同じ意味を表す。Ｒ1、Ｒ2およびＲ3がさらに置換可能である場合、置換基を有していてもよい。
前記Ｒ1は、好ましくは、アルキル基、シクロアルキル基、アリール基、アシル基、アルコキシカルボニル基、アリールオキシカルボニル基、アシルオキシ基、スルホニルアミノ基、スルファモイル基、カルバモイル基、アルキルチオ基、アリールチオ基、ヘテロ環チオ基、スルホニル基、スルフィニル基、ウレイド基、リン酸アミド基、ヒドロキシ基、メルカプト基、ハロゲン原子、シアノ基、スルホ基、カルボキシル基、ニトロ基、スルフィノ基、ヘテロ環基、シリル基である。これらの基の好ましい例としては、置換基で説明した好ましい基と同義であり、より好ましくは、アルキル基、アリール基、スルホニル基、ハロゲン原子、シアノ基、ニトロ基、ヘテロ環基であり、最も好ましくは、アルキル基、アリール基、ハロゲン原子、シアノ基である。これらの置換基がさらに置換可能な場合は置換基を有することができる。
【００５１】
前記Ｒ2およびＲ3は、好ましくは、アルキル基、シクロアルキル基、アリール基、アミノ基、アルコキシ基、アリールオキシ基、アシル基、アルコキシカルボニル基、アリールオキシカルボニル基、アシルオキシ基、スルホニルアミノ基、スルファモイル基、カルバモイル基、アルキルチオ基、アリールチオ基、ヘテロ環チオ基、スルホニル基、スルフィニル基、ウレイド基、リン酸アミド基、ヒドロキシ基、メルカプト基、ハロゲン原子、シアノ基、スルホ基、カルボキシル基、ニトロ基、スルフィノ基、ヘテロ環基、シリル基である。これらの基の好ましい例としては、置換基で説明した好ましい基と同義であり、より好ましくは、アルキル基、シクロアルキル基、アミノ基、アリール基、ヘテロ環基、アルコキシ基、アリールオキシ基であり、さらに好ましくは、Ｒ2およびＲ3は、アルキル基、アルコキシ基、アミノ基である。これらの置換基がさらに置換可能な場合は置換基を有することができる。
【００５２】
前記ｐ1、ｐ2およびｐ3は各々独立に０〜３の整数を表す。ｐ1〜ｐ3がそれぞれ２以上の場合、複数存在するＲ1、Ｒ2、Ｒ3はそれぞれ同一でも異なっていてもよく、Ｒ1同士、Ｒ2同士、Ｒ3同士、Ｒ1とＲ2、Ｒ1とＲ3、あるいはＲ2とＲ3が互いに結合し環を形成してもよい。好ましくはｐ1、ｐ2およびｐ3は０〜２であり、より好ましくは０〜１である。
【００５３】
前記Ａ1、Ｂ1、Ｂ2、Ｂ3、ｍ、ｎおよびＸは、前記一般式（Ｉ）におけるＡ1、Ｂ1、Ｂ2、Ｂ3、ｍ、ｎおよびＸと同じ意味を表す。その好ましい例としては、前記一般式（Ｉ）において説明した、好ましいＡ1、Ｂ1、Ｂ2、Ｂ3、ｍ、ｎおよびＸと同義である。
【００５４】
次に、前記一般式（ＩＩＩ）について説明する。
前記一般式（ＩＩＩ）において、Ａ1、Ｂ2、Ｂ3、ｍ、ｎおよびＸは、前記一般式（Ｉ）におけるＡ1、Ｂ2、Ｂ3、ｍ、ｎおよびＸと同じ意味を表す。その好ましい例としては、前記一般式（Ｉ）で説明した好ましいＡ1、Ｂ2、Ｂ3、ｍ、ｎおよびＸと同じ意味を表す。Ｒ1、Ｒ2、Ｒ3、ｐ1、ｐ2およびｐ3は前記一般式（ＩＩ）におけるＲ1、Ｒ2、Ｒ3、ｐ1、ｐ2およびｐ3と同じ意味を表す。その好ましい例としては、前記一般式（ＩＩ）で説明した好ましいＲ1、Ｒ2、Ｒ3、ｐ1、ｐ2およびｐ3と同じ意味を表す。
【００５５】
次に、前記一般式（Ｉ）のさらに好ましい範囲について説明する。
前記一般式（Ｉ）は、さらに好ましくは、下記一般式（ＩＶ）で表される化合物、あるいは下記一般式（Ｖ）で表される化合物を表す。
【００５６】
【化８】
2006257238.tif 000009
【００５７】
【化９】
2006257238.tif 000010
【００５８】
次に、前記一般式（ＩＶ）について説明する。
前記一般式（ＩＶ）において、Ａ1およびＢ1は、前記一般式（Ｉ）におけるＡ1およびＢ1と同じ意味を表す。その好ましい例としては、前記一般式（Ｉ）で説明した好ましいＡ1およびＢ1と同じ意味を表す。Ｒ1、Ｒ2、Ｒ3、ｐ1、ｐ2およびｐ3は前記一般式（ＩＩ）におけるＲ1、Ｒ2、Ｒ3、ｐ1、ｐ2およびｐ3と同じ意味を表す。その好ましい例としては、前記一般式（ＩＩ）で説明した好ましいＲ1、Ｒ2、Ｒ3、ｐ1、ｐ2およびｐ3と同じ意味を表す。
【００５９】
次に、前記一般式（Ｖ）について説明する。
前記一般式（Ｖ）において、Ａ1は、前記一般式（Ｉ）におけるＡ1と同じ意味を表す。その好ましい例としては、前記一般式（Ｉ）で説明した好ましいＡ1と同じ意味を表す。Ｒ1、Ｒ2、Ｒ3、ｐ1、ｐ2およびｐ3は前記一般式（ＩＩ）におけるＲ1、Ｒ2、Ｒ3、ｐ1、ｐ2およびｐ3と同じ意味を表す。その好ましい例としては、前記一般式（ＩＩ）で説明した好ましいＲ1、Ｒ2、Ｒ3、ｐ1、ｐ2およびｐ3と同じ意味を表す。
【００６０】
本発明の一般式（Ｉ）で表される化合物は低分子化合物であっても良く、また、オリゴマー化合物、ポリマー化合物（重量平均分子量（ポリスチレン換算）は好ましくは１０００〜５００００００、より好ましくは２０００〜１００００００、さらに好ましくは３０００〜１０００００である。）であっても良い。ポリマー化合物の場合、一般式（１）で表される構造がポリマー主鎖中に含まれても良く、また、ポリマー側鎖に含まれていても良い。また、ポリマー化合物の場合、ホモポリマー化合物であっても良く、共重合体であっても良い。本発明の一般式（Ｉ）で表される化合物は低分子化合物が好ましい。
【００６１】
本発明の一般式（Ｉ）で表される化合物は、有機ＥＬ素子に適用可能であり、電子輸送材料、正孔ブロック材料、電子ブロック材料、励起子ブロック材料のいずれに用いることも可能であるが、好ましくは正孔注入材料、正孔輸送材料、電子ブロック材料、発光材料であり、より好ましくは正孔注入材料、発光材料であり、さらに好ましくは発光材料である。発光材料として用いる場合、紫外発光、可視光発光、赤外発光であってもよく、また蛍光発光であっても燐光発光であってもよい。
【００６２】
次に本発明の化合物の化合物例を示すが、本発明はこれに限定されない。
【００６３】
【化１０】
2006257238.tif 000011
【００６４】
【化１１】
2006257238.tif 000012
【００６５】
【化１２】
2006257238.tif 000013
【００６６】
【化１３】
2006257238.tif 000014
【００６７】
【化１４】
2006257238.tif 000015
【００６８】
【化１５】
2006257238.tif 000016
【００６９】
本発明の一般式（Ｉ）で表される化合物は公知の種々の手法で合成することができる。例えば、配位子、またはその解離体と白金イオンを含有する化合物を溶媒（例えば、ハロゲン系溶媒、アルコール系溶媒、エーテル系溶媒、エステル系溶媒、ケトン系溶媒、ニトリル系溶媒、アミド系溶媒、スルホン系溶媒、スルホキサイド系溶媒、水などが挙げられる）の存在下又は溶媒非存在下、塩基（無機、有機の種々の塩基、例えば、ナトリウムメトキサイド、ｔ−ブトキシカリウム、トリエチルアミン、炭酸カリウムなどが挙げられる）の存在下又は塩基非存在下、室温以下もしくは加熱（通常の加熱以外にも、マントルヒーターを使用する方法、マイクロウェーブで加熱する手法なども有効である）して得ることができる。
【００７０】
本発明の一般式（Ｉ）で表される化合物を合成する際の反応時間は反応の活性により異なり、特に限定されないが、中でも収率向上の観点から、１分以上５日以下が好ましく、５分以上３日以下がより好ましく、１０分以上２４時間以下がさらに好ましい。
【００７１】
本発明の一般式（Ｉ）で表される化合物を合成する際の反応温度は反応の活性により異なり、特に限定されないが、中でも収率向上の観点から、０℃以上３００℃以下が好ましく、５℃以上２５０℃以下がより好ましく、１０℃以上２００℃以下がさらに好ましい。
【００７２】
本発明の一般式（Ｉ）で表される化合物のうちで目的とする錯体の部分構造を形成している配位子を白金化合物に対し、好ましくは０．１当量〜１０当量、より好ましくは０．３当量〜６当量、さらに好ましくは０．５当量〜４当量加えて合成することができる。
前記の白金化合物としては、ハロゲン化物（例えば、塩化白金、塩化白金酸カリウム等）、カルボン酸塩類（例えば、酢酸白金等）、ジケトナート類（例えば、白金アセチルアセトナート等）、有機配位子を含有する白金化合物（例えばジクロロシクロオクタジエニル白金等）又はそれらの水和物などがあげられる。
【００７３】
次に、本発明の前記一般式（Ｉ）で表される化合物のうち、例示化合物（１）の具体的な合成例を示すが、この方法に限定されるものではない。
【００７４】
【化１６】
2006257238.tif 000017
【００７５】
１００ｍｌの三ツ口フラスコに、６−ブロモピコリン酸＜１＞３．０ｇ（０．０１５モル）、ｔ−ブチルアルコール３０ｇ、ピリジン９．０ｍｌ（０．０４５モル）を加えて氷冷下攪拌しているところに、ｐ−トルエンスルホニルクロリド５．０ｇ（０．０２６モル）を加え、さらに氷冷下で１時間攪拌させた後、徐々に室温へと昇温した。反応混合物に水を加えて、粗結晶を析出させ、濾別した。粗結晶を酢酸エチルに溶解させたのち無水硫酸マグネシウムで乾燥させ、無機塩を濾過した。得られた濾液をロータリーエバポレーターにより濃縮した。得られた結晶をヘキサンで分散洗浄して、化合物＜２＞を３．０２ｇ（７９％）の収率で得た。
1Ｈ−ＮＭＲ（３００ＭＨｚ，ＣＤＣｌ3）  δ＝７．９７（ｄｄ，Ｊ＝１．２，６．８Ｈｚ，１Ｈ），７．６５（ｔ，Ｊ＝８．０Ｈｚ，１Ｈ），７．６２（ｄｄ，Ｊ＝１．６，７．６Ｈｚ，１Ｈ），１．６２（ｓ，９Ｈ）．
【００７６】
５００ｍｌの三ツ口フラスコに、レゾルシノール＜３＞８９ｇ（０．８１モル）、２−ブロモピリジン６４．０ｇ（０．４０５モル）、Ｎ，Ｎ−ジメチルアセトアミド１６８ｍｌ、炭酸カリウム１６８ｇ（１．２２モル）を添加し、メカニカルスターラーで８時間加熱、攪拌した。反応混合物に水、１０％希塩酸を加えて中和し、酢酸エチルで水層を３回抽出した。集めた有機層を無水硫酸マグネシウムで乾燥させ、ロータリーエバポレーターで減圧濃縮した。得られた残渣をシリカゲルカラムクロマトグラフィーにより精製して、８．３ｇの化合物＜４＞を収率１１％で得た。
1Ｈ−ＮＭＲ（４００ＭＨｚ，ＣＤＣｌ3）  δ＝８．１９（ｄｄ，Ｊ＝１．２，４．８Ｈｚ，１Ｈ），７．７１（ｄｄｄ，Ｊ＝２．０，７．２，８．０Ｈｚ，１Ｈ），７．２２（ｔ，Ｊ＝８．０Ｈｚ，１Ｈ），６．９８−７．０５（ｍ，２Ｈ），６．９４（ｂｒ．ｄ，Ｊ＝８．４Ｈｚ，１Ｈ），６．６０−６．６６（ｍ，２Ｈ），６．５５（ｂｒ．ｔ，Ｊ＝２Ｈｚ，１Ｈ）．
【００７７】
１００ｍｌの三ツ口フラスコに、化合物＜４＞０．９４０ｇ（５．０２ミリモル）、化合物＜２＞１．０８ｇ（５．５１ミリモル）、Ｎ，Ｎ−ジメチルアセトアミド１８ｍｌ、炭酸カリウム２．１２ｇ（１５．３ミリモル）を入れ、１４０℃で１２時間、加熱攪拌した。反応混合物に水を加えたのち、水層を酢酸エチルで３回抽出した。集めた有機層を無水硫酸マグネシウムで乾燥させた後、無機塩を濾過、得られた濾液をロータリーエバポレーターにより濃縮した。得られた残渣をシリカゲルカラムクロマトグラフィーにより精製し、化合物＜５＞を０．２５ｇ（１４％）で得た。
1Ｈ−ＮＭＲ（４００ＭＨｚ，ＣＤＣｌ3）δ＝８．２１（ｂｒ．ｄｄ，Ｊ＝１．６，５．２Ｈｚ，１Ｈ），７．７７（ｓ，１Ｈ），７．７６（ｄ，Ｊ＝１．６Ｈｚ，１Ｈ），７．６９（ｂｒ．ｄｄｄ，Ｊ＝２．０，７．２，８．０Ｈｚ，１Ｈ），７．４０（ｔ，Ｊ＝８．４Ｈｚ，１Ｈ），６．９７−７．１０（ｍ，５Ｈ），６．９４（ｄ，Ｊ＝８．４Ｈｚ，１Ｈ），１．５９（ｓ，９Ｈ）．
【００７８】
１００ｍｌの三口フラスコに、化合物＜５＞１３６ｍｇ（ミリモル）、テトラヒドロフラン５．０ｍｌ、トリフルオロ酢酸０．２ｍｌを入れ、８０℃で８時間、加熱攪拌した。反応混合物をそのまま減圧条件下で濃縮して淡黄色油状の化合物＜６＞を１０９ｍｇを得た。この化合物＜６＞は、これ以上精製することなく、速やかに次の工程へと用いた。
1Ｈ−ＮＭＲ（４００ＭＨｚ，ＣＤＣｌ3）δ＝８．４２（ｂｒ．ｄ，Ｊ＝４．０Ｈｚ，      １Ｈ），８．０６（ｍ，１Ｈ），７．９８（ｄ，Ｊ＝１．６Ｈｚ，１Ｈ），７．９７（ｓ，１Ｈ），７．５４（ｔ，Ｊ＝８．４Ｈｚ，１Ｈ），７．３３（ｂｒ．ｔ，Ｊ＝６．４Ｈｚ，１Ｈ），７．２５−７．３０（ｍ，１Ｈ），７．０５−７．１８（ｍ，３Ｈ），７．０２（ｂｒ．ｔ，２．４Ｈｚ，１Ｈ）．
【００７９】
１００ｍｌの三ツ口フラスコに、化合物＜６＞１０９ｍｇ、塩化白金酸カリウム１４７ｍｇ（０．３５４ミリモル）にアセトニトリル３０ｍｌ、水１０ｍｌを加えて、窒素気流下で１５時間加熱還流した。反応混合物に水を加え、得られた黄色の結晶を濾別したのちアセトニトリル、水で洗浄した。得られた粗結晶をシリカゲルカラムクロマトグラフィー（溶離液：クロロホロム）により精製し、本発明の例示化合物（１）を１９ｍｇ（１０％、２工程）の収率で得た。
1Ｈ−ＮＭＲ  （４００ＭＨｚ，ＣＤＣｌ3）  δ＝９．４４（ｄｄ，Ｊ＝２．４，６．０Ｈｚ，１Ｈ），８．０８（ｄｄ，Ｊ＝７．６，８．８Ｈｚ，１Ｈ），７．９４（ｄｔ，Ｊ＝１．６，８．０Ｈｚ，１Ｈ），７．８６（ｄｄ，Ｊ＝１．２，６．０Ｈｚ，１Ｈ），７．３４（ｄｄ，Ｊ＝０．８，８．４Ｈｚ，１Ｈ），７．２０−７．２５（ｍ，２Ｈ），７．０４−７．０８（ｍ，１Ｈ），７．０４（ｄｄ，Ｊ＝１．２，８．０Ｈｚ，１Ｈ），６．９９（ｄｄ，Ｊ＝１．２，６．８Ｈｚ，１Ｈ）．
本発明の例示化合物（１）は、ジクロロメタン溶液において、室温下で４８０ｎｍに、液体窒素冷却条件下において４６８ｎｍに発光極大を示した。
【００８０】
次に、本発明の前記一般式（Ｉ）で表される化合物を含有する発光素子に関して説明する。
本発明の発光素子は、本発明の前記一般式（Ｉ）で表される化合物を利用する素子である点以外は、通常の発光システム、駆動方法、利用形態などに用いることができる。
【００８１】
本発明の発光素子は、種々の公知の手法により、光取り出し効率を向上させることができる。例えば、基板表面形状を加工する（例えば微細な凹凸パターンを形成する）、基板・ＩＴＯ層・有機層の屈折率を制御する、基板・ＩＴＯ層・有機層の膜厚を制御すること等により、光の取り出し効率を向上させ、外部量子効率を向上させることが可能である。
【００８２】
本発明の発光素子の外部量子効率としては、５％以上が好ましく、１０％以上がより好ましく、１３％以上がさらに好ましい。
外部量子効率の数値は２０℃で素子を駆動したときの外部量子効率の最大値、もしくは、２０℃で素子を駆動した時の１００〜３００ｃｄ／ｍ  2  付近（好ましくは２００〜３００ｃｄ／ｍ  2 ）での外部量子効率の値を用いることができる。
本発明における外部量子効率の数値は、２０℃で素子を駆動したときの外部量子効率の最大値をその値として採用する。
本発明においては、東陽テクニカ製ソースメジャーユニット２４００型を用いて、直流定電圧をＥＬ素子に印加し発光させ、その輝度をトプコン社製輝度計ＢＭ−８を用いて測定し、２００ｃｄ／ｍ  2  における外部量子効率が算出できる。
具体的には、素子の外部量子効率は、発光輝度、発光スペクトル、電流密度を測定し、その結果と比視感度曲線から算出する。すなわち、電流密度値を用い、入力した電子数を算出することができる。そして、発光スペクトルと比視感度曲線（スペクトル）を用いた積分計算により、発光輝度を発光したフォトン数に換算した。これらから外部量子効率（％）は、「（発光したフォトン数／素子に入力した電子数）×１００」で計算する。
【００８３】
該発光スペクトルは、浜松ホトニクス社製のマルチ・チャンネル・アナライザーＰＭＡ−１１を用いて測定することができる。
【００８４】
また、本発明の発光素子の内部量子効率としては、３０％以上が好ましく、５０％以上がさらに好ましく、７０％以上がさらに好ましい。素子の内部量子効率は「内部量子効率＝外部量子効率／光取り出し効率」で算出される。
通常の有機ＥＬ素子では光取り出し効率は約２０％であるが、基板の形状、電極の形状、有機層の膜厚、無機層の膜厚、有機層の屈折率、無機層の屈折率等を工夫することにより、光取り出し効率を２０％以上にすることが可能で有る。
【００８５】
本発明の発光素子は、陰極側から発光を取り出す、いわゆる、トップエミッション方式（特開２００３−２０８１０９，２００３−２４８４４１，２００３−２５７６５１，２００３−２８２２６１などに記載）であっても良い。
【００８６】
また、本発明の発光素子の駆動耐久性は、例えば、東洋テクニカ製ソ−スメジャ−ユニット２４００型等を用いて、直流電圧を有機ＥＬ素子に印加し発光させ、その輝度をトプコン社の輝度計ＢＭ−８を用いて測定して、該初期輝度が半減するまでの時間（輝度半減時間）を測定することにより評価することができる。
【００８７】
本発明の一般式（Ｉ）で表される化合物を発光材料として利用する場合が好ましい。発光材料として用いる場合は、紫外発光であっても赤外発光であっても良く、また蛍光発光であってもりん光発光であっても良い。代表的な発光素子として有機ＥＬ（エレクトロルミネッセンス）素子を挙げることができる。
【００８８】
［有機電界発光素子］
以下、本発明の有機電界発光素子（以下、適宜「有機ＥＬ素子」と称する場合がある。）について詳細に説明する。
本発明の発光素子は基板上に陰極と陽極を有し、両電極の間に有機発光層（以下、単に「発光層」と称する場合がある。）を含む有機化合物層を有する。発光素子の性質上、陽極及び陰極のうち少なくとも一方の電極は、透明であることが好ましい。
【００８９】
本発明における有機層（有機化合物層）の積層の態様としては、陽極側から、正孔輸送層、発光層、電子輸送層の順に積層されている態様が好ましい。更に、正孔輸送層と発光層との間、又は、発光層と電子輸送層との間には、電荷ブロック層等を有していてもよい。陽極と正孔輸送層との間に、正孔注入層を有してもよく、陰極と電子輸送層との間には、電子注入層を有してもよい。尚、各層は複数の二次層に分かれていてもよい。
【００９０】
＜基板＞
本発明で使用する基板としては、有機化合物層から発せられる光を散乱又は減衰させない基板であることが好ましい。
その具体例としては、ジルコニア安定化イットリウム（ＹＳＺ）、ガラス等の無機材料、ポリエチレンテレフタレート、ポリブチレンフタレート、ポリエチレンナフタレート等のポリエステル、ポリスチレン、ポリカーボネート、ポリエーテルスルホン、ポリアリレート、ポリイミド、ポリシクロオレフィン、ノルボルネン樹脂、ポリ（クロロトリフルオロエチレン）等の有機材料が挙げられる。
例えば、基板としてガラスを用いる場合、その材質については、ガラスからの溶出イオンを少なくするため、無アルカリガラスを用いることが好ましい。また、ソーダライムガラスを用いる場合には、シリカなどのバリアコートを施したものを使用することが好ましい。  有機材料の場合には、耐熱性、寸法安定性、耐溶剤性、電気絶縁性、及び加工性に優れていることが好ましい。
【００９１】
基板の形状、構造、大きさ等については、特に制限はなく、発光素子の用途、目的等に応じて適宜選択することができる。一般的には、基板の形状としては、板状であることが好ましい。基板の構造としては、単層構造であってもよいし、積層構造であってもよく、また、単一部材で形成されていてもよいし、２以上の部材で形成されていてもよい。
【００９２】
基板は、無色透明であっても、有色透明であってもよいが、有機発光層から発せられる光を散乱又は減衰等させることがない点で、無色透明であることが好ましい。
【００９３】
基板には、その表面又は裏面に透湿防止層（ガスバリア層）を設けることができる。
透湿防止層（ガスバリア層）の材料としては、窒化珪素、酸化珪素などの無機物が好適に用いられる。透湿防止層（ガスバリア層）は、例えば、高周波スパッタリング法などにより形成することができる。
熱可塑性基板を用いる場合には、更に必要に応じて、ハードコート層、アンダーコート層などを設けてもよい。
【００９４】
＜陽極＞
陽極は、通常、有機化合物層に正孔を供給する電極としての機能を有していればよく、その形状、構造、大きさ等については特に制限はなく、発光素子の用途、目的に応じて、公知の電極材料の中から適宜選択することができる。前述のごとく、陽極は、通常透明陽極として設けられることが好ましい。
【００９５】
陽極の材料としては、例えば、金属、合金、金属酸化物、導電性化合物、又はこれらの混合物が好適に挙げられる。
陽極材料の具体例としては、アンチモンやフッ素等をドープした酸化錫（ＡＴＯ、ＦＴＯ）、酸化錫、酸化亜鉛、酸化インジウム、酸化インジウム錫（ＩＴＯ）、酸化亜鉛インジウム（ＩＺＯ）等の導電性金属酸化物、金、銀、クロム、ニッケル等の金属、さらにこれらの金属と導電性金属酸化物との混合物又は積層物、ヨウ化銅、硫化銅などの無機導電性物質、ポリアニリン、ポリチオフェン、ポリピロールなどの有機導電性材料、及びこれらとＩＴＯとの積層物などが挙げられる。この中で好ましいのは、導電性金属酸化物であり、特に、生産性、高導電性、透明性等の点からはＩＴＯが好ましい。
【００９６】
陽極は、例えば、印刷方式、コーティング方式等の湿式方式、真空蒸着法、スパッタリング法、イオンプレーティング法等の物理的方式、ＣＶＤ、プラズマＣＶＤ法等の化学的方式などの中から、陽極を構成する材料との適性を考慮して適宜選択した方法に従って、前記基板上に形成することができる。例えば、陽極の材料として、ＩＴＯを選択する場合には、陽極の形成は、直流又は高周波スパッタ法、真空蒸着法、イオンプレーティング法等に従って行うことができる。
【００９７】
本発明の有機電界発光素子において、陽極の形成位置としては特に制限はなく、発光素子の用途、目的に応じて適宜選択することができるが、前記基板上に形成されるのが好ましい。この場合、陽極は、基板における一方の表面の全部に形成されていてもよく、その一部に形成されていてもよい。
【００９８】
なお、陽極を形成する際のパターニングとしては、フォトリソグラフィーなどによる化学的エッチングで行ってもよいし、レーザーなどによる物理的エッチングで行ってもよく、また、マスクを重ねて真空蒸着やスパッタ等をして行ってもよいし、リフトオフ法や印刷法で行ってもよい。
【００９９】
陽極の厚みとしては、陽極を構成する材料により適宜選択することができ、一概に規定することはできないが、通常、１０ｎｍ〜５０μｍ程度であり、５０ｎｍ〜２０μｍが好ましい。
【０１００】
陽極の抵抗値としては、１０3Ω／□以下が好ましく、１０2Ω／□以下がより好ましい。陽極が透明である場合は、無色透明であっても、有色透明であってもよい。透明陽極側から発光を取り出すためには、その透過率としては、６０％以上が好ましく、７０％以上がより好ましい。
【０１０１】
なお、透明陽極については、沢田豊監修「透明電導膜の新展開」シーエムシー刊（１９９９）に詳述があり、ここに記載される事項を本発明に適用することができる。耐熱性の低いプラスティック基材を用いる場合は、ＩＴＯ又はＩＺＯを使用し、１５０℃以下の低温で成膜した透明陽極が好ましい。
【０１０２】
＜陰極＞
陰極は、通常、有機化合物層に電子を注入する電極としての機能を有していればよく、その形状、構造、大きさ等については特に制限はなく、発光素子の用途、目的に応じて、公知の電極材料の中から適宜選択することができる。
【０１０３】
陰極を構成する材料としては、例えば、金属、合金、金属酸化物、電気伝導性化合物、これらの混合物などが挙げられる。具体例としてはアルカリ金属（たとえば、Ｌｉ、Ｎａ、Ｋ、Ｃｓ等）、アルカリ土類金属（たとえばＭｇ、Ｃａ等）、金、銀、鉛、アルミニウム、ナトリウム−カリウム合金、リチウム−アルミニウム合金、マグネシウム−銀合金、インジウム、イッテルビウム等の希土類金属、などが挙げられる。これらは、１種単独で使用してもよいが、安定性と電子注入性とを両立させる観点からは、２種以上を好適に併用することができる。
【０１０４】
これらの中でも、陰極を構成する材料としては、電子注入性の点で、アルカリ金属やアルカリ土類金属が好ましく、保存安定性に優れる点で、アルミニウムを主体とする材料が好ましい。
アルミニウムを主体とする材料とは、アルミニウム単独、アルミニウムと０．０１〜１０質量％のアルカリ金属又はアルカリ土類金属との合金若しくはこれらの混合物（例えば、リチウム−アルミニウム合金、マグネシウム−アルミニウム合金など）をいう。
【０１０５】
なお、陰極の材料については、特開平２−１５５９５号公報、特開平５−１２１１７２号公報に詳述されており、これらの公報に記載の材料は、本発明においても適用することができる。
【０１０６】
陰極の形成方法については、特に制限はなく、公知の方法に従って行うことができる。例えば、印刷方式、コーティング方式等の湿式方式、真空蒸着法、スパッタリング法、イオンプレーティング法等の物理的方式、ＣＶＤ、プラズマＣＶＤ法等の化学的方式などの中から、前記した陰極を構成する材料との適性を考慮して適宜選択した方法に従って形成することができる。例えば、陰極の材料として、金属等を選択する場合には、その１種又は２種以上を同時又は順次にスパッタ法等に従って行うことができる。
【０１０７】
陰極を形成するに際してのパターニングは、フォトリソグラフィーなどによる化学的エッチングによって行ってもよいし、レーザーなどによる物理的エッチングによって行ってもよく、マスクを重ねて真空蒸着やスパッタ等をして行ってもよいし、リフトオフ法や印刷法によって行ってもよい。
【０１０８】
本発明において、陰極形成位置は特に制限はなく、有機化合物層上の全部に形成されていてもよく、その一部に形成されていてもよい。
また、陰極と前記有機化合物層との間に、アルカリ金属又はアルカリ土類金属のフッ化物、酸化物等による誘電体層を０．１〜５ｎｍの厚みで挿入してもよい。この誘電体層は、一種の電子注入層と見ることもできる。誘電体層は、例えば、真空蒸着法、スパッタリング法、イオンプレーティング法等により形成することができる。
【０１０９】
陰極の厚みは、陰極を構成する材料により適宜選択することができ、一概に規定することはできないが、通常１０ｎｍ〜５μｍ程度であり、５０ｎｍ〜１μｍが好ましい。
また、陰極は、透明であってもよいし、不透明であってもよい。なお、透明な陰極は、陰極の材料を１〜１０ｎｍの厚さに薄く成膜し、更にＩＴＯやＩＺＯ等の透明な導電性材料を積層することにより形成することができる。
【０１１０】
＜有機層＞
本発明における有機層（以下、「有機化合物層」ともいう。）について説明する。
本発明の有機電界発光素子は、１対の電極間に発光層（以下、「有機発光層」ともいう。）を含む少なくとも一層の有機化合物層を有しており、有機発光層以外の他の有機化合物層としては、前述したごとく、正孔輸送層、電子輸送層、電荷ブロック層、正孔注入層、電子注入層等の各層が挙げられる。
【０１１１】
−有機化合物層の形成−
本発明の有機電界発光素子において、有機化合物層を構成する各層は、蒸着法やスパッタ法等の乾式製膜法、転写法、印刷法等いずれによっても好適に形成することができる。
【０１１２】
−発光層（有機発光層）−
発光層は、電界印加時に、陽極、正孔注入層、又は正孔輸送層から正孔を受け取り、陰極、電子注入層、又は電子輸送層から電子を受け取り、正孔と電子の再結合の場を提供して発光させる機能を有する層である。
本発明における発光層は、発光材料のみで構成されていても良く、ホスト材料と発光材料の混合層とした構成でも良い。発光材料は蛍光発光材料でも燐光発光材料であっても良く、発光材料（ドーパント）は１種であっても２種以上であっても良い。ホスト材料は電荷輸送材料であることが好ましい。ホスト材料は１種であっても２種以上であっても良く、例えば、電子輸送性のホスト材料とホール輸送性のホスト材料を混合した構成が挙げられる。さらに、発光層中に電荷輸送性を有さず、発光しない材料を含んでいても良い。
また、発光層は１層であっても２層以上であってもよく、それぞれの層が異なる発光色で発光してもよい。
【０１１３】
本発明の一般式（Ｉ）で表される化合物と合わせて使用できる蛍光発光材料の例としては、例えば、ベンゾオキサゾール誘導体、ベンゾイミダゾール誘導体、ベンゾチアゾール誘導体、スチリルベンゼン誘導体、ポリフェニル誘導体、ジフェニルブタジエン誘導体、テトラフェニルブタジエン誘導体、ナフタルイミド誘導体、クマリン誘導体、縮合芳香族化合物、ペリノン誘導体、オキサジアゾール誘導体、オキサジン誘導体、アルダジン誘導体、ピラリジン誘導体、シクロペンタジエン誘導体、ビススチリルアントラセン誘導体、キナクリドン誘導体、ピロロピリジン誘導体、チアジアゾロピリジン誘導体、シクロペンタジエン誘導体、スチリルアミン誘導体、ジケトピロロピロール誘導体、芳香族ジメチリディン化合物、８−キノリノール誘導体の金属錯体やピロメテン誘導体の金属錯体に代表される各種金属錯体等、ポリチオフェン、ポリフェニレン、ポリフェニレンビニレン等のポリマー化合物、有機シラン誘導体などの化合物等が挙げられる。
【０１１４】
錯体の配位子としては、例えば、Ｇ．Ｗｉｌｋｉｎｓｏｎ等著，Ｃｏｍｐｒｅｈｅｎｓｉｖｅ  Ｃｏｏｒｄｉｎａｔｉｏｎ  Ｃｈｅｍｉｓｔｒｙ，  Ｐｅｒｇａｍｏｎ  Ｐｒｅｓｓ社１９８７年発行、Ｈ．Ｙｅｒｓｉｎ著，「Ｐｈｏｔｏｃｈｅｍｉｓｔｒｙ  ａｎｄ  Ｐｈｏｔｏｐｈｙｓｉｃｓ  ｏｆ  Ｃｏｏｒｄｉｎａｔｉｏｎ  Ｃｏｍｐｏｕｎｄｓ」  Ｓｐｒｉｎｇｅｒ−Ｖｅｒｌａｇ社１９８７年発行、山本明夫著「有機金属化学−基礎と応用−」裳華房社１９８２年発行等に記載の配位子などが挙げられる。
具体的な配位子としては、好ましくは、ハロゲン配位子（好ましくは塩素配位子）、含窒素ヘテロ環配位子（例えば、フェニルピリジン、ベンゾキノリン、キノリノール、ビピリジル、フェナントロリンなど）、ジケトン配位子（例えば、アセチルアセトンなど）、カルボン酸配位子（例えば、酢酸配位子など）、一酸化炭素配位子、イソニトリル配位子、シアノ配位子であり、より好ましくは、含窒素ヘテロ環配位子である。上記錯体は、化合物中に遷移金属原子を一つ有してもよいし、また、２つ以上有するいわゆる複核錯体であってもよい。異種の金属原子を同時に含有していてもよい。
【０１１５】
本発明の一般式（Ｉ）で表される化合物と合わせて使用できる燐光発光材料の例としては、例えば、ＵＳ  ６３０３２３１  Ｂ１、ＵＳ  ６０９７１４７、ＷＯ  ００／５７６７６、ＷＯ  ００／７０６５５、ＷＯ  ０１／３９２３４、ＷＯ  ０１／４１５１２  Ａ１、ＷＯ  ０２／０２７１４  Ａ２、ＷＯ  ０２／１５６４５  Ａ１、特開２００１−２４７８５９、ＥＰ  １２１１２５７、特開２００２−２２６４９５、特開２００２−２３４８９４、特開２００１−２４７８５９、特開２００１−２９８４７０、特開２００２−１７３６７４、特開２００２−２０３６７８、特開２００２−２０３６７９等の特許文献や、Ｎａｔｕｒｅ、３９５巻、１５１頁（１９９８年）、Ａｐｐｌｉｅｄ  Ｐｈｙｓｉｃｓ  Ｌｅｔｔｅｒｓ、７５巻、４頁（１９９９年）、Ｐｏｌｙｍｅｒ  Ｐｒｅｐｒｉｎｔｓ、４１巻、７７０頁（２０００年）、Ｊｏｕｒｎａｌ  ｏｆ  Ａｍｅｒｉｃａｎ  Ｃｈｅｍｉｃａｌ  Ｓｏｃｉｅｔｙ、１２３巻、４３０４頁（２００１年）、Ａｐｐｌｉｅｄ  Ｐｈｙｓｉｃｓ  Ｌｅｔｔｅｒｓ、７９巻、２０８２頁（１９９９年）等の非特許文献に記載されているものが好適に利用できる。
【０１１６】
一般式（Ｉ）で表される化合物を発光材料として用いた場合、該発光材料は、発光層中に、０．１〜４０質量％含有されることが好ましく、０．５〜２０質量％含有されることがより好ましい。
【０１１７】
また、本発明における発光層に含有されるホスト材料としては、例えば、カルバゾール骨格を有するもの、ジアリールアミン骨格を有するもの、ピリジン骨格を有するもの、ピラジン骨格を有するもの、トリアジン骨格を有するもの及びアリールシラン骨格を有するものや、後述の正孔注入層、正孔輸送層、電子注入層、電子輸送層の項で例示されている材料が挙げられる。
ホスト材料は、発光層中に５０〜９９．９％質量％含有されていることが好ましく、７０〜９９．８質量％含有されることがより好ましい。
発光層中における発光材料とホスト材料と比率としては、特に限定されないが、中でも、発光効率および耐久性の観点から０．１：９９．９〜４０：６０の範囲が好ましく、０．２：９９．８〜２０：８０の範囲がより好ましく、０．５：９９．５〜１０：９０の範囲が特に好ましい。
【０１１８】
発光層の厚さは、特に限定されるものではないが、通常、１ｎｍ〜５００ｎｍであるのが好ましく、５ｎｍ〜２００ｎｍであるのがより好ましく、１０ｎｍ〜１００ｎｍであるのが更に好ましい。
【０１１９】
−正孔注入層、正孔輸送層−
正孔注入層、正孔輸送層は、陽極又は陽極側から正孔を受け取り陰極側に輸送する機能を有する層である。正孔注入層、正孔輸送層は、具体的には、カルバゾール誘導体、トリアゾール誘導体、オキサゾール誘導体、オキサジアゾール誘導体、イミダゾール誘導体、ポリアリールアルカン誘導体、ピラゾリン誘導体、ピラゾロン誘導体、フェニレンジアミン誘導体、アリールアミン誘導体、アミノ置換カルコン誘導体、スチリルアントラセン誘導体、フルオレノン誘導体、ヒドラゾン誘導体、スチルベン誘導体、シラザン誘導体、芳香族第三級アミン化合物、スチリルアミン化合物、芳香族ジメチリディン系化合物、ポルフィリン系化合物、有機シラン誘導体、カーボン、等を含有する層であることが好ましい。
正孔注入層、正孔輸送層の厚さは、駆動電圧を下げるという観点から、各々５００ｎｍ以下であることが好ましい。
正孔輸送層の厚さとしては、１ｎｍ〜５００ｎｍであるのが好ましく、５ｎｍ〜２００ｎｍであるのがより好ましく、１０ｎｍ〜１００ｎｍであるのが更に好ましい。また、正孔注入層の厚さとしては、０．１ｎｍ〜２００ｎｍであるのが好ましく、０．５ｎｍ〜１００ｎｍであるのがより好ましく、１ｎｍ〜１００ｎｍであるのが更に好ましい。
正孔注入層、正孔輸送層は、上述した材料の１種又は２種以上からなる単層構造であってもよいし、同一組成又は異種組成の複数層からなる多層構造であってもよい。
【０１２０】
−電子注入層、電子輸送層−
電子注入層、電子輸送層は、陰極又は陰極側から電子を受け取り陽極側に輸送する機能を有する層である。電子注入層、電子輸送層は、具体的には、トリアゾール誘導体、オキサゾール誘導体、オキサジアゾール誘導体、イミダゾール誘導体、フルオレノン誘導体、アントラキノジメタン誘導体、アントロン誘導体、ジフェニルキノン誘導体、チオピランジオキシド誘導体、カルボジイミド誘導体、フルオレニリデンメタン誘導体、ジスチリルピラジン誘導体、ナフタレン、ペリレン等の芳香環テトラカルボン酸無水物、フタロシアニン誘導体、８−キノリノール誘導体の金属錯体やメタルフタロシアニン、ベンゾオキサゾールやベンゾチアゾールを配位子とする金属錯体に代表される各種金属錯体、有機シラン誘導体、等を含有する層であることが好ましい。
【０１２１】
電子注入層、電子輸送層の厚さは、駆動電圧を下げるという観点から、各々５００ｎｍ以下であることが好ましい。
電子輸送層の厚さとしては、１ｎｍ〜５００ｎｍであるのが好ましく、５ｎｍ〜２００ｎｍであるのがより好ましく、１０ｎｍ〜１００ｎｍであるのが更に好ましい。また、電子注入層の厚さとしては、０．１ｎｍ〜２００ｎｍであるのが好ましく、０．２ｎｍ〜１００ｎｍであるのがより好ましく、０．５ｎｍ〜５０ｎｍであるのが更に好ましい。
電子注入層、電子輸送層は、上述した材料の１種又は２種以上からなる単層構造であってもよいし、同一組成又は異種組成の複数層からなる多層構造であってもよい。
【０１２２】
−正孔ブロック層−
正孔ブロック層は、陽極側から発光層に輸送された正孔が、陰極側に通りぬけることを防止する機能を有する層である。本発明において、発光層と陰極側で隣接する有機化合物層として、正孔ブロック層を設けることができる。
正孔ブロック層を構成する有機化合物の例としては、ＢＡｌｑ等のアルミニウム錯体、トリアゾール誘導体、ＢＣＰ等のフェナントロリン誘導体、等が挙げられる。
正孔ブロック層の厚さとしては、１ｎｍ〜５００ｎｍであるのが好ましく、５ｎｍ〜２００ｎｍであるのがより好ましく、１０ｎｍ〜１００ｎｍであるのが更に好ましい。
正孔ブロック層は、上述した材料の１種又は２種以上からなる単層構造であってもよいし、同一組成又は異種組成の複数層からなる多層構造であってもよい。
【０１２３】
＜保護層＞
本発明において、有機ＥＬ素子全体は、保護層によって保護されていてもよい。
保護層に含まれる材料としては、水分や酸素等の素子劣化を促進するものが素子内に入ることを抑止する機能を有しているものであればよい。
その具体例としては、Ｉｎ、Ｓｎ、Ｐｂ、Ａｕ、Ｃｕ、Ａｇ、Ａｌ、Ｔｉ、Ｎｉ等の金属、ＭｇＯ、ＳｉＯ、ＳｉＯ2、Ａｌ2Ｏ3、ＧｅＯ、ＮｉＯ、ＣａＯ、ＢａＯ、Ｆｅ2Ｏ3、Ｙ2Ｏ3、ＴｉＯ2等の金属酸化物、ＳｉＮx、ＳｉＮxＯy等の金属窒化物、ＭｇＦ2、ＬｉＦ、ＡｌＦ3、ＣａＦ2等の金属フッ化物、ポリエチレン、ポリプロピレン、ポリメチルメタクリレート、ポリイミド、ポリウレア、ポリテトラフルオロエチレン、ポリクロロトリフルオロエチレン、ポリジクロロジフルオロエチレン、クロロトリフルオロエチレンとジクロロジフルオロエチレンとの共重合体、テトラフルオロエチレンと少なくとも１種のコモノマーとを含むモノマー混合物を共重合させて得られる共重合体、共重合主鎖に環状構造を有する含フッ素共重合体、吸水率１％以上の吸水性物質、吸水率０．１％以下の防湿性物質等が挙げられる。
【０１２４】
保護層の形成方法については、特に限定はなく、例えば、真空蒸着法、スパッタリング法、反応性スパッタリング法、ＭＢＥ（分子線エピタキシ）法、クラスターイオンビーム法、イオンプレーティング法、プラズマ重合法（高周波励起イオンプレーティング法）、プラズマＣＶＤ法、レーザーＣＶＤ法、熱ＣＶＤ法、ガスソースＣＶＤ法、コーティング法、印刷法、転写法を適用できる。
【０１２５】
＜封止＞
さらに、本発明の有機電界発光素子は、封止容器を用いて素子全体を封止してもよい。
また、封止容器と発光素子の間の空間に水分吸収剤又は不活性液体を封入してもよい。水分吸収剤としては、特に限定されることはないが、例えば、酸化バリウム、酸化ナトリウム、酸化カリウム、酸化カルシウム、硫酸ナトリウム、硫酸カルシウム、硫酸マグネシウム、五酸化燐、塩化カルシウム、塩化マグネシウム、塩化銅、フッ化セシウム、フッ化ニオブ、臭化カルシウム、臭化バナジウム、モレキュラーシーブ、ゼオライト、酸化マグネシウム等を挙げることができる。不活性液体としては、特に限定されることはないが、例えば、パラフィン類、流動パラフィン類、パーフルオロアルカンやパーフルオロアミン、パーフルオロエーテル等のフッ素系溶剤、塩素系溶剤、シリコーンオイル類が挙げられる。
【０１２６】
本発明の有機電界発光素子は、陽極と陰極との間に直流（必要に応じて交流成分を含んでもよい）電圧（通常２ボルト〜１５ボルト）、又は直流電流を印加することにより、発光を得ることができる。
本発明の有機電界発光素子の駆動方法については、特開平２−１４８６８７号、同６−３０１３５５号、同５−２９０８０号、同７−１３４５５８号、同８−２３４６８５号、同８−２４１０４７号の各公報、特許第２７８４６１５号、米国特許５８２８４２９号、同６０２３３０８号の各明細書、等に記載の駆動方法を適用することができる。
【実施例】
【０１２７】
以下に本発明を実施例に基づき詳細に説明するが、本発明はこれらに限定されない。
【０１２８】
（比較例１）
洗浄したＩＴＯ基板を蒸着装置に入れ、下記のＮＰＤを５０ｎｍ蒸着し、この上に下記ＣＢＰ及び下記化合物１−１’（非特許文献１記載の化合物）を１０：１の質量比で４０ｎｍ蒸着し、さらにこの上にＢＡｌｑを１０ｎｍ、さらにこの上にＡｌｑを３０ｎｍ蒸着した。得られた有機薄膜上にパターニングしたマスク（発光面積が４ｍｍ×５ｍｍとなる）を設置し、フッ化リチウムを３ｎｍ蒸着した後アルミニウムを６０ｎｍ蒸着して有機ＥＬ素子を作製した。
得られた有機ＥＬ素子に直流定電圧（５Ｖ）を印加したが発光は検出されなかった。
【０１２９】
【化１７】
2006257238.tif 000018
【０１３０】
（比較例２）
比較例１において、前記化合物１−１’の代わりに、国際公開特許２００４−０３９９１４号パンフレットに記載の化合物１−２’を用いた以外は比較例１と同様にして有機ＥＬ素子を作成した。
得られた有機ＥＬ素子に直流定電圧（５Ｖ）を印加したところ、輝度３００ｃｄ／ｍ2で１０時間発光が観測された。
【０１３１】
（実施例１）
比較例１において、１−１’の代わりに、本発明の化合物（Ｉ）を用いた以外は比較例１と同様にして有機ＥＬ素子を作成した。
得られた有機ＥＬ素子に直流定電圧（５Ｖ）を印加したところ、発光が観測された。輝度３００ｃｄ／ｍ2で１０時間発光させたところ、比較例２と比較して耐久性が良好であった。
【０１３２】
同様に本発明の一般式（Ｉ）で表される化合物を用いても、発光性能が優れ、耐久性の高い有機発光素子を作製することができる。また、本発明の化合物は、青〜緑のりん光発光が可能であり、本発明の化合物を含有することにより青〜緑発光素子を作製することができる。
本発明の発光素子は、表示素子、ディスプレイ、バックライト、電子写真、照明光源、記録光源、露光光源、読み取り光源、標識、看板、インテリア、光通信等の分野に好適に使用できる。また、本発明の化合物は、医療用途、蛍光増白剤、写真用材料、ＵＶ吸収材料、レーザー色素、記録メディア用材料、インクジェット用顔料、カラーフィルター用染料、色変換フィルター、分析用途等にも適用可能である。